(57)【要約】  本発明は、コーティングされた基体の修復方法に関し、上記方法は、ａ）修復を必要とするコーティングされた基体の一部分に、液状の、環境温度で硬化可能な２成分コーティング組成物を施与する工程、ここで、上記２成分コーティング組成物の硬化は、成分が混合すると開始しかつＵＶもしくは電子ビーム照射または熱エネルギーの供給を必要としない、ｂ）施与されたコーティング組成物の上にフィルムを施与する工程、ｃ）施与されたコーティング組成物を硬化させる工程、およびｄ）基体上の硬化されたコーティング組成物から上記フィルムを除去する工程を含む。本発明はまた、フィルムおよび液状の、環境温度で硬化可能な２成分コーティング組成物を含む、上記方法を行うための部品のキットに関する。【選択図】図４
2008523974.tif 000002
【特許請求の範囲】
【請求項１】
コーティングされた基体の修復方法であって、
ａ）コーティングされた基体の修復される必要がある部分に、液状の、環境温度で硬化可能な２成分コーティング組成物を施与する工程、ここで、上記２成分コーティング組成物の硬化は、成分が混合すると開始しかつＵＶもしくは電子ビーム照射または熱エネルギーの供給を必要としない、
ｂ）施与されたコーティング組成物の上にフィルムを施与する工程、
ｃ）施与されたコーティング組成物を硬化させる工程、および
ｄ）基体上の硬化されたコーティング組成物から上記フィルムを除去する工程
を含む方法。
【請求項２】
液状の、環境温度で硬化可能な上記２成分コーティング組成物が、２成分カートリッジ中で提供されることを特徴とする請求項１記載の方法。
【請求項３】
コーティングされた基体の修復方法であって、
ａ）コーティングされた基体の修復される必要がある部分に、液状の、環境温度で硬化可能な２成分コーティング組成物の少なくとも１の成分を施与する工程、
ａ１）上記液状の、環境温度で硬化可能な２成分コーティング組成物の少なくとも１の他の成分を、フィルムの一方の表面に施与する工程、
ｂ）工程ａ）およびａ１）において施与された成分が接触しそして少なくとも部分的に混合されるように、工程ａ）において施与されたコーティング組成物の上に上記フィルムのコーティングされた表面を施与する工程、
ｃ）施与されたコーティング組成物を硬化させる工程、ここで、施与されたコーティングの硬化は、工程ａ）およびａ１）において施与された成分が混合すると開始しかつＵＶもしくは電子ビーム照射または熱エネルギーの供給を必要としない、および
ｄ）基体上の硬化されたコーティング組成物から上記フィルムを除去する工程
を含む方法。
【請求項４】
工程ａ）および／またはａ１）において、少し過剰のコーティング組成物が施与されること、および、未硬化のコーティング組成物の上にフィルムが置かれた後に、損傷部分上の余分のコーティング物質が、フィルム上への圧力によって損傷部分の周りの小さい範囲にわたって広げられることを特徴とする請求項１〜３のいずれか１項記載の方法。
【請求項５】
コーティングされた基体が金属またはプラスチックの基体であることを特徴とする請求項１〜４のいずれか１項記載の方法。
【請求項６】
コーティングされた基体が、自動車または輸送車両またはそれらの一部であることを特徴とする請求項１〜５のいずれか１項記載の方法。
【請求項７】
修復されるべきコーティングされた基体が、多層コーティングでコーティングされていることを特徴とする請求項１〜６のいずれか１項記載の方法。
【請求項８】
多層コーティングが、色彩付与性または効果付与性ベースコートの上にクリアトップコートを含むことを特徴とする請求項１〜７のいずれか１項記載の方法。
【請求項９】
液状の、環境温度で硬化可能な２成分コーティング組成物が、少なくとも１のポリイソシアネート、少なくとも１のチオール基を含む少なくとも１の化合物およびα−アミノアセトフェノンフォトラテント塩基を含むことを特徴とする請求項１〜８のいずれか１項記載の方法。
【請求項１０】
環境温度で硬化可能な２成分コーティング組成物が、４０重量％未満の揮発性有機化合物を含むコーティング組成物であることを特徴とする請求項１〜９のいずれか１項記載の方法。
【請求項１１】
環境温度で硬化可能な２成分コーティング組成物の硬化が、加熱によって促進されることを特徴とする請求項１〜１０のいずれか１項記載の方法。
【請求項１２】
フィルムが化学線照射透過性であり、かつ環境温度で硬化可能な２成分コーティング組成物の硬化が、フィルムを通る化学線の照射によって促進されることを特徴とする請求項１〜１１のいずれか１項記載の方法。
【請求項１３】
化学線照射としてＵＶ照射が使用されることを特徴とする請求項１２記載の方法。
【請求項１４】
化学線照射として日光が使用されることを特徴とする請求項１２記載の方法。
【請求項１５】
硬化可能なコーティング組成物が、フォトラテント塩基および塩基によって触媒される重合可能なまたは硬化可能な物質を含むことを特徴とする請求項１２〜１４のいずれか１項記載の方法。
【請求項１６】
施与されたコーティング組成物の上に施与されるフィルムが水溶性であることを特徴とする請求項１〜１５のいずれか１項記載の方法。
【請求項１７】
工程ｄ）が、水によってまたは水性溶液によってフィルムを洗い流すことにより行われることを特徴とする請求項１６記載の方法。
【請求項１８】
ａ）フィルム、および
ｂ）液状の、環境温度で硬化可能な２成分コーティング組成物、ここで、上記２成分コーティング組成物の硬化は、成分を混合すると開始しかつＵＶもしくは電子ビーム照射または熱エネルギーの供給を必要としない
を含む、請求項１〜１７のいずれか１項記載の方法を行うための部品のキット。
【請求項１９】
ａ）フィルム、および
ｂ）液状の、環境温度で硬化可能な２成分コーティング組成物を含む２成分カートリッジ、ここで、上記２成分コーティング組成物の硬化は、成分を混合すると開始しかつＵＶもしくは電子ビーム照射または熱エネルギーの供給を必要としない
を含む、請求項２記載の方法を行うための部品のキット。
【発明の詳細な説明】
【技術分野】
【０００１】
本発明は、コーティングされた基体を修復するための方法および上記方法を行うための部品のキットに関する。特に、本発明は、１以上の箇所に小さい損傷を示すコーティングされた基体の修復に関する。例えば、コーティングされた表面には、染み、小さいへこみ、またはかき傷があり得、あるいは局所的に基体がコーティングされていないでむき出しであり得る。本発明の文脈において、用語「コーティングされた基体」は、有機のまたは主として有機のバインダー物質、例えばラッカーまたは塗料、を含むコーティング組成物の１以上の層を基体上に施与することにより得られ得る基体を表す。
【背景技術】
【０００２】
国際特許公開ＷＯ０３／０７４１９８は、第一工程で、照射硬化可能なコーティングが基体および／または照射透過性フィルム上に施与され、次いで上記基体および上記フィルムが、上記コーティングがそれらの間に挟まれるように一緒にプレスされ、その後、コーティングが、フィルムを通る照射によって硬化され、その後の工程で、コーティングされた基体からフィルムが除去されるところの、基体をコーティングするための方法を記載している。改善された機械的特性を有する耐久性のある硬化されたコーティングが得られる。
【０００３】
国際特許公開ＷＯ０３／０９２９１２は、コーティングされた基体表面を熱硬化可能なコーティング組成物によって修復する方法に関する。上記方法は特に、小さい汚傷部分の修復のために、例えば塗装工場での車両修復コーティングの状況において、適する。上記方法は、熱硬化可能なコーティング組成物の硬化されていないまたは少なくとも部分的に硬化されたコーティング層で片側がコーティングされた裏張りフィルムを提供する工程、上記フィルムのコーティングされた側を、修復されるべき汚傷部分に施与する工程、上記施与されたコーティングに熱エネルギーを供給する工程および裏張りフィルムを除去する工程を含む。上記方法で使用されるべきコーティング組成物のためのバインダーを選択するときには、熱エネルギー供給の前の貯蔵中に安定である熱架橋可能なバインダーのみを使用するよう注意しなければならない。
【０００４】
目に見えない修復を達成するために、プロの車体修理工場では通常、パネル全体または一部が、あるいは車両全体すらが、研磨されそして再コーティングされる。プロの車体修理工場では、コーティングが一般に噴霧によって施与される。修復コーティングの噴霧施与に関して、修復の必要がない車体の部分、例えば隣接する車体パネル、窓、ミラーまたはラバー部分、はこれらの部分に噴霧滴が沈着するのを防ぐために、一時的な保護層で被覆しておかなければならない。噴霧施与は、噴霧室で行われなければならず、また、身体の保護対策を必要とする。この方法の欠点は、研磨、被覆（taping-off）、および再コーティングが非常に時間を要することである。さらに、上記方法は、対応して、コーティングの小さい損傷を修復するために多量のコーティング物質を必要とする。
【０００５】
外側または内側の車体部分上の小さいかき傷はしばしば、未熟な人、例えば自動車の所有者、によっても修復される。この方法は一般に、「ＤＩＹ（do-it-yourself）」法と呼ばれる。ＤＩＹ法の欠点は、そのために一般に使用される水系または溶媒系のコーティング組成物が、最初の工業的に施与されたコーティングと比較して劣った特性を有するコーティングをもたらすことである。
【０００６】
国際特許公開ＷＯ０３／０７４１９８およびＷＯ０３／０９２９１２から公知の方法の欠点は、それらが、コーティングを硬化させるために紫外線（ＵＶ）または電子ビーム照射あるいは熱エネルギーの供給を必要とすることである。ＵＶまたは電子ビーム照射の適する源は、しばしばかなり高価であり、また照射されるべき特定の箇所へ照射を案内するように運ぶことが困難であり得る。照射硬化の実際の工業的プラクティスでは、照射されるべきものがそこを通って案内されるところの固定照射ゾーンがしばしば使用される。さらに、障害を防ぐべく、人が有害なＵＶまたは電子ビーム照射にさらされるのを防ぐために保護対策が取られなければならない。同様に、熱エネルギー、例えば赤外線照射源、の供給のための装置は、小さい企業ではいつも利用できるとは限らず、ＤＩＹ環境ではなおさらそうである。
【０００７】
上記点を鑑みると、公知方法は、小さい企業にはあまり適さず、ＤＩＹ用途ではなおさらである。
【発明の開示】
【発明が解決しようとする課題】
【０００８】
本発明は、上記欠点によって妨害されない方法を提供することを目的とする。特に、良好な機械的、化学的および光学的特性を有する耐久性のある硬化コーティングをもたらし、かつ周囲の部分における最初のコーティング層と同様の良好なコーティング特性を有する、コーティングされた基体の修復法であって、小さい企業および特にＤＩＹ用途のために、ならびにプロの環境のために適するべき方法のための要求がある。上記方法は、コーティングされた基体のほとんど目に見えない修復をもたらし、コーティング物質をあまり使用せず、そしてその結果、プロの車体工場で通常適用される方法よりも少ない汚染をもたらすべきである。
【課題を解決するための手段】
【０００９】
この要求を満たすために、本発明は、コーティングされた基体の修復方法であって、
ａ）コーティングされた基体の修復される必要がある部分に、液状の、環境温度で硬化可能な２成分コーティング組成物を施与する工程、ここで、２成分コーティング組成物の硬化は、成分が混合すると開始しかつＵＶもしくは電子ビーム照射または熱エネルギーの供給を必要としない、
ｂ）施与されたコーティング組成物の上にフィルムを施与する工程、
ｃ）施与されたコーティング組成物を硬化させる工程、および
ｄ）基体上の硬化されたコーティング組成物から上記フィルムを除去する工程
を含む方法を提供する。
【発明の効果】
【００１０】
本発明に従う方法は、小さい企業および特にＤＩＹ用途における適用のために非常に適するが、プロの環境でも等しく良好に適用され得る。液状の、環境温度で硬化可能な２成分コーティング組成物の使用故に、コーティング組成物の硬化のためのＵＶもしくは電子ビーム照射または熱エネルギーの供給を必要としない。
【００１１】
さらに、上記方法は、車体のコーティングされた基体またはその一部を修復するために、プロの車体工場において通常適用される方法よりも少ないコーティング物質を必要とし、そしてその結果、より少ない汚染をもたらす。さらに、コーティング層の小さい損傷、例えばへこみ、かき傷または剥き出しの部分、を、より短い処理時間で、より少ないエネルギーコストで修復することができ、さらに、損傷を受けた部分の周囲の部分に損傷を与えない。コーティング組成物を噴霧によって施与する必要なしに平らで光沢のある表面を得ることができる。従って、噴霧滴の沈着に対する保護の必要がないので、損傷を受けた部分に隣接するコーティングの部分をテープで覆う必要がない。
【００１２】
上記方法の特定の利点は、硬化の間、修復コーティングがフィルムによって、そうでなければ修復コーティングの品質および外観に影響を及ぼし得るところのほこり、水分および機械的損傷から保護されることである。従って、硬化が完了した後、例えば硬化の１日ないし数日後にフィルムを取り除くことができるので、比較的遅い乾燥速度および従って長いポットライフを有する、環境温度で硬化可能な２成分コーティング組成物を使用することが可能である。従って、ＤＩＹ環境での取り扱いが困難であるところの、短いポットライフを有する、速く硬化する２成分コーティング組成物を使用する必要がない。
【００１３】
本発明に従う方法は、審美的な修復を行うだけでなく、コーティング層を実際に回復するために使用することができる。さらなる利点は、コーティング層に向かい合うフィルムの面上の表面形状が、修復コーティングに与えられ得ることにある。これは、原則として任意の装飾的効果を伴って、コーティングされた基体のほとんど目に見えない修復を可能にする。例えば、高光沢のコーティングされた基体を高光沢フィルムを使用して修復することができる。低光沢の基体は、低光沢フィルムを使用して修復され得る。これは、コーティング組成物にマット剤を添加する必要がないという利点を有する。また、織り目のある（textured）コーティングされた基体、例えば皮革様構造表面を有する基体を修復することも可能である。また、本発明方法の工程ｄ）の後に最終の磨き工程を行うことも可能である。そのような磨き工程は、修復された部分とその周囲コーティングとの間の任意の残存する目に見える差を最少にすることができる。
【００１４】
さらに、本発明方法によれば、周囲の部分における最初のコーティング層と同一の良好なコーティング特性を有する修復された部分を得ることができる。例えば、基体は、最初の、恐らく工業的に施与された、コーティング層の場合と実質的に同じ方法で保護され得、そして同様の化学的耐性および摩耗耐性が得られ得る。
【発明を実施するための最良の形態】
【００１５】
本発明方法の１実施態様では、工程ａ）において、修復される必要のある損傷部分に、極く少量過剰のコーティング組成物が施与される。次いで、フィルム上に圧力をかけることによって、損傷部分上のコーティング物質の余分な量が、損傷部分の周りの小さい部分にわたって広げられる。これは、（トップ）コートの最初の表面と修復された部分との間の滑らかな移行をもたらす。
【００１６】
本発明に従う方法は、任意のコーティングされた基体、特にコーティングされた金属およびプラスチックの基体の修復に適する。金属は、コーティングが施与され得る任意の金属または合金であり得る。特定の例として、鉄、アルミニウムおよびマグネシウムが挙げられ得る。鉄は、鋼、ステンレス鋼、ならびに亜鉛めっきされたおよび他の前処理された鋼を包含すると理解されるべきである。さらに、車両のコーティングされた構成要素として使用される金属および合金が特に挙げられ得る。
【００１７】
プラスチックは、コーティングが施与され得る任意の主として有機のポリマー物質であり得る。特定の例として、ポリオレフィン、例えばポリエチレン、ポリプロピレン、ポリブタジエン、ポリスチレン、ポリ塩化ビニル、ポリウレタン、ポリアミド、ポリエステル、ならびにそれらの混合物およびブレンドが挙げられ得る。また、コポリマー、例えばポリアクリレート、アクリロニトリル−ブタジエン−スチレン三元ポリマー、およびスチレン−ブタジエンコポリマーも包含される。有機ポリマー物質は、有機または無機のフィラーおよび／または強化手段、例えば繊維、をも含み得る。また、ラミネートも包含される。さらに、車両のコーティングされた構成要素として使用される有機ポリマー物質が特に挙げられ得る。必要ならば、本発明に従う方法を行う前に、周知の標準的洗浄操作によって、コーティングされた基体の損傷部分から、任意の汚れや固定していない破片が除去され得る。
【００１８】
上記方法は、自動車または輸送車両あるいはそれらの部品のコーティング層における小さい損傷、例えばかき傷およびへこみ、の修復に非常に適する。上記方法はまた、車両上でしばしば遭遇する多層コーティングの修復に非常に適する。これらの多層コーティングはしばしば、色彩付与性または効果付与性ベースコート上にクリアトップコートを含む。本発明に従う方法は、色彩付与性の発色されたトップコートを有する基体を修復するためにも同様に適する。
【００１９】
修復を必要とする基体が多層コーティングでコーティングされているならば、これらの層を、本発明の方法を用いて連続して修復することもできる。例えば、ベースコートクリアコート系が修復されるべきならば、最初に色彩および／または効果付与性ベースコート組成物を本発明方法を使用して施与し、次いで、クリアコートを再び本発明方法を使用して施与することができる。あるいは、最初に、色彩および／または効果付与性の慣用のベースコート層を標準的方法、例えば刷毛塗り、によって損傷部分に施与し、次いでクリアコート層の施与を本発明方法に従って行うことにより、ベースコートクリアコート系を修復することもできる。
【００２０】
本発明はまた、本発明に従う方法を行うための部品のキットに関する。上記キットは、
ａ）フィルム、および
ｂ）液状の、環境温度で硬化可能な２成分コーティング組成物、ここで、上記２成分コーティング組成物の硬化は、成分を混合すると開始しかつＵＶもしくは電子ビーム照射または熱エネルギーの供給を必要としない、
を含む。
【００２１】
上記部品のキットはまた、コーティングされた基体を修復する間に有用であり得る他の構成要素を含み得る。その例は、洗浄具、例えば、所望により洗浄液で含浸され得る洗浄クロス、または磨き具、例えば磨きペーストまたは磨き液および生綿または磨きクロスである。
【００２２】
環境温度で硬化可能な２成分コーティング組成物
プロの車両再仕上げ操作においてしばしば使用される、当業者に一般的に公知の、環境温度で硬化可能な２成分コーティング組成物が、本発明に従う方法での使用に適する。２成分コーティング組成物は、別々の容易に貯蔵されそして輸送される、少なくとも２の成分、例えばバインダーおよび硬化剤成分、を一緒にしそして混合することによって使用前に調製されるコーティング組成物を意味し、上記２成分コーティング組成物の硬化は、成分が混合すると開始しかつＵＶもしくは電子ビーム照射または熱エネルギーの供給を必要としない。２成分コーティング組成物は、第３または第４の成分、例えば希釈剤および／または活性剤、が使用前に添加されるところの組成物を包含すると理解されるべきである。
【００２３】
本発明に従う方法の１実施態様では、コーティング組成物の成分が、工程ａ）の前、すなわち組成物を基体に施与する前に混合される。上記方法の別の実施態様では、コーティング組成物の少なくとも１の成分が工程ａ）において基体に施与され、コーティング組成物の少なくとも１の他の成分が工程ａ１）において上記フィルムの一方の表面に施与される。次いで、フィルムのコーティングされた表面が、工程ａ）およびａ１）で施与された成分が接触しそして少なくとも部分的に混合されるように、工程ａ）の施与された組成物の上に施与される。この実施態様では、施与の前に成分を混合する必要がないので、混合された２成分組成物の限られたポットライフに関する不都合が回避される。
【００２４】
２成分コーティング組成物は、上記少なくとも２の成分が混合すると環境温度で開始する化学的架橋反応によって硬化する。本発明に従う方法の目的のために、水系および溶媒系の２成分コーティング組成物が使用され得る。
【００２５】
噴霧施与の方法と違って、本発明に従う方法では、コーティング組成物を細かい粒子で噴霧する必要がない。平らな光沢表面の生成は、施与されたコーティング組成物を均一にすることのみによるのではなく、上記方法の工程ｂ）におけるフィルムの施与によって助けられおよび／または引き起こされる。従って、本発明に従う方法において使用されるコーティング組成物の粘度は、特に限定されない。コーティング組成物の施与温度での粘度は例えば、５ｍＰａ・ｓ〜１５，０００ｍＰａ・ｓ、もしくは１０ｍＰａ・ｓ〜１０，０００ｍＰａ・ｓの範囲であり得る。慣用の方法、すなわち噴霧または刷毛塗り、によって施与される場合よりも高い粘度を有するコーティング組成物が本発明に従う方法での使用に適する。そのようなより高い粘度のコーティング組成物は、揮発性有機溶媒または水の形態の希釈剤をあまり必要としない。より高い粘度のコーティング組成物のさらなる利点は、垂直表面に施与したときの垂れの傾向が低下することである。従って、低い揮発性有機含量、すなわち４５０ｇ／リットル未満、または４２０ｇ／リットル未満の揮発性有機含量を有するコーティング組成物が非常に適する。コーティング組成物は、４０重量％未満の揮発性有機化合物、または３０重量％未満の、さらには５重量％未満の揮発性有機化合物を含み得る。組成物はまた、水を、例えばコーティング組成物の総重量に基づいて計算して４０重量％までの水、または５重量％未満の水を含み得る。
【００２６】
コーティング組成物が揮発性有機化合物および／または水を含むならば、これらの少なくとも主要な部分が一般に、組成物の施与の後で、施与されたコーティング組成物の上にフィルムを施与する前に蒸発させられる。その結果、本発明に従う方法では、施与されたコーティング組成物はまた、いわゆる１００％固形の硬化可能なコーティング組成物、すなわち３重量％未満の揮発性有機化合物および２重量％未満の水を含む組成物、であり得る。１００％固形系は、施与とフィルム配置との間に蒸発段階をほとんど必要としない。
【００２７】
慣用の噴霧施与される組成物よりも高い粘度を有するコーティング組成物を使用することができることは、施与されたコーティングの垂れの傾向に関する好ましい効果をも有する。すなわち、より厚い層厚みを有するコーティング層が、垂れなしに垂直表面に施与され得る。本発明方法の工程ｂ）で施与されるフィルムが垂れの防止をさらに助ける。その結果、修復されるべきコーティングされた基体における比較的深いくぼみ、へこみまたはかき傷が、別個のフィラーまたはパテ物質を施与する必要なく、単一プロセスで埋められそしてカバーされ得る。
【００２８】
修復されるべきコーティングされた基体に応じて、コーティング組成物はクリアコート組成物または１以上の顔料を含むコーティング組成物であり得る。コーティング組成物が顔料を含むならば、顔料は、修復されるべき基体の色に合うように適切に選択される。
【００２９】
本発明に従う方法で使用されるコーティング組成物は、１以上のフィラーまたは添加剤をも含み得る。フィラーは、当業者に公知の任意のフィラー、例えば硫酸バリウム、硫酸カルシウム、炭酸カルシウム、シリカまたはシリケート（例えばタルク、長石およびカオリン）であり得る。添加剤、例えば酸化アルミニウム、炭化ケイ素、例えばカーボランダム、セラミック粒子、ガラス粒子、安定剤、酸化防止剤、均染剤、沈降防止剤、帯電防止剤、マット剤、レオロジー調節剤、表面活性剤、アミン相乗剤、ワックス、または付着促進剤、も添加され得る。一般に、本発明に従う方法において使用されるコーティング組成物は、コーティング組成物の総重量に基づいて計算して０〜５０重量％のフィラーおよび／または添加剤を含む。
【００３０】
環境温度で硬化可能な２成分コーティング組成物は、成分の少なくとも１にポリイソシアネート架橋剤を含み得る。有効な数のイソシアネート基を有する適する化合物は、ポリウレタン化学から公知の任意のイソシアネートを包含する。適するイソシアネートの例は、１，６−ジイソシアナトヘキサンのイソシアヌレート三量体、イソホロンジイソシアネートのイソシアヌレート三量体、１，６−ジイソシアナトヘキサンのウレトジオン二量体、１，６−ジイソシアナトヘキサンのビウレット、１，６−ジイソシアナトヘキサンのアロファネートおよびそれらの混合物である。イソシアネート基はまた、樹脂に共有的に付着され得る。２成分コーティング組成物の１成分がポリイソシアネート架橋剤を含むとき、少なくとも１の他の成分はイソシアネート反応性基を含む樹脂または化合物を含む。そのようなイソシアネート反応性基は例えば、ヒドロキシル基、アミン基、カルボン酸基およびチオール基を含む。チオール基を有する適する樹脂および化合物の例は、国際特許公開ＷＯ０１／９２３６２に記載されている。イソシアネート反応性基を含む適する樹脂は、ヒドロキシル官能性ポリ付加（polyaddition）ポリマー、例えばポリ（メタ）アクリレート樹脂、ヒドロキシル官能性ポリエステルおよびヒドロキシル官能性ポリウレタン、例えば米国特許第５１５５２０１号および米国特許第６０９６８３５号に記載されたもの、を包含する。イソシアネート反応性基を有する他の適する化合物は、潜在的（latent）ヒドロキシル化合物、例えば２環式オルトエステル官能性化合物であり、例えば国際特許公開ＷＯ９７／３１０７３に記載されている。
【００３１】
さらなる実施態様では、環境温度で硬化可能な２成分コーティング組成物が、成分の少なくとも１にエポキシド基を含み得る。有効な数のエポキシド基を有する適する化合物は、コーティング化学から公知の任意のエポキシド、例えばグリシジルエーテル、グリシジルエステル、およびエポキシ化された不飽和炭素−炭素結合含有化合物、を包含する。例としては、（シクロ）脂肪族または芳香族ヒドロキシル化合物、例えばエチレングリコール、グリセロール、シクロヘキサンジオール、および単核または多核２官能性または３官能性フェノールおよびビスフェノール、例えばビスフェノールＡおよびビスフェノールＦ、のジグリシジルまたはポリグリシジルエーテル；エポキシ化されたオイルおよびエポキシ化された脂肪族および／または脂環式アルケン、例えばジペンテンジオキシド、ジシクロペンタジエンジオキシド、およびビニルシクロヘキセンジオキシドを包含する。エポキシド基はまた、少なくとも１の樹脂に共有的に付着され得る。
【００３２】
２成分コーティング組成物の１成分がエポキシド基を含むとき、少なくとも１の他の成分は、エポキシド反応性基を含む樹脂または化合物を含む。そのようなエポキシド反応性基は、例えば、チオール基、ホスホン酸基、カルボン酸基、ヒドロキシル基またはアミン基を含む。エポキシド反応性基を含む適する樹脂は、アミン官能性樹脂、チオール官能性樹脂、カルボン酸官能性樹脂、ヒドロキシル官能性樹脂、およびホスホン酸官能性樹脂を包含する。
【００３３】
上記アミン基はまた、Jeffamineとして商業的に入手可能なポリオキシアルキレンアミン型であり得る。さらなる例は、ポリエポキシドと少なくとも２の活性水素原子を有するアミノ化合物とをエポキシド１当量につき高々０．５当量の活性水素原子の比で反応させ、次いで残留エポキシド基をアンモニアで転化することによって得られ得るポリアミン、およびブロックされたアミン樹脂、例えばポリケチミンまたはポリアルジミン、である。
【００３４】
さらなる実施態様では、環境温度で硬化可能な２成分コーティング組成物が、成分の少なくとも１にミハエル（Michael）受容体基を含み得る。有効な数のミハエル受容体基を有する適する化合物は、国際公開ＷＯ００／６４９５９に記載されているように、２以上のオレフィン性不飽和基を含み、オレフィン性不飽和基が不飽和結合の炭素原子に結合した少なくとも１の電子引き抜き官能基を含む、任意の化合物を包含する。上記文献は、引用することにより本明細書に組み入れられる。ミハエル受容体基はまた、少なくとも１の樹脂に共有的に付着され得る。この種の適する樹脂は、（メタ）アクリロイル官能性ポリ付加ポリマー、ポリウレタンおよびポリエステルを包含する。そのような樹脂の例は、米国特許第４９９０５７７号およびそこに引用されている文献に記載されている。
【００３５】
２成分コーティング組成物の１成分がミハエル受容体基を含むとき、少なくとも１の他の成分は、ミハエル供与体基を含む樹脂または化合物を含む。そのようなミハエル供与体基は、例えば、２，４−ペンタジオン基、アセトアセテート基、マロネート基、チオール基およびアミン基を含む。ミハエル供与体基を含む適する樹脂は、欧州特許公開ＥＰ０１６１６９７Ａおよび米国特許第４７７２６８０号により詳細に記載されている。
【００３６】
さらなる実施態様では、環境温度で硬化可能な２成分コーティング組成物が、成分の少なくとも１に電子リッチの炭素−炭素二重結合含有基を含み得る。有効な数の電子リッチの炭素−炭素二重結合含有基を有する適する化合物は、エーテル、エステルおよびアルキル基で置換された炭素−炭素二重結合を含む任意の化合物を包含する。このような種の炭素−炭素二重結合を有する基の例は、アリル、アリルエーテル、ビニルエーテル、ビニルエステルおよび不飽和脂肪酸基である。電子リッチの炭素−炭素二重結合含有基はまた、少なくとも１の樹脂に共有的に付着され得る。この種の適する樹脂は、アリルエーテル基、不飽和脂肪酸官能基またはビニルエーテル基を有するポリエステルを包含する。そのような樹脂の例は、国際公開ＷＯ９９／４７６１７に記載されている。
【００３７】
２成分コーティング組成物の１成分が電子リッチの炭素−炭素二重結合含有基を含むとき、少なくとも１の他の成分は、電子リッチの炭素−炭素二重結合と反応性の基を含む樹脂または化合物を含む。そのような、電子リッチの炭素−炭素二重結合と反応性の基は、例えば、米国特許第５４４６０７３号および同第６２７１３３９号に記載されているような、電荷移動重合機構によって硬化を受け得る電子不足の炭素−炭素二重結合を含む。電子リッチの炭素−炭素二重結合が、適するジエンであるならば、それらはまた、ディールス−アルダー付加反応によって硬化され得、例えば欧州特許公開ＥＰ０３５７１１０Ａに記載されている。本発明の特定の実施態様では、上記で定義された電子リッチの炭素−炭素二重結合含有基がまた、カチオン性重合反応によって硬化され得る。
【００３８】
さらなる実施態様では、環境温度で硬化可能な２成分コーティング組成物が、成分の少なくとも１にアセタール基を含み得る。有効な数のアセタール基を有する適する化合物は、下記式によって表されるアミノアセタールに基づくものを包含する。
【００３９】
【化１】
2008523974.tif 000003
ここで、ｎは１〜１０の整数であり、ＲおよびＲ’は同じでも異なっていてもよく、１〜４の炭素原子を有するアルキル基を表す。そのような化合物および樹脂は公知である。米国特許第４６６３４１０号には、アミノアセタールからの重合可能なアミドアセタールの調製および使用が記載されている。また、アミノアセタールと、重合可能なモノイソシアネート、例えばｍ−イソプロペニルジメチルベンジルイソシアネートとの、またはポリイソシアネートとの直接反応は、アセタール官能性化合物および樹脂への適するルートであり、例えば欧州特許公開ＥＰ１０５０５５０Ａに記載されている。式ＩＩのアミノアセタールによるエステルのアミド化によって得られ得るアセタール官能性化合物および樹脂も使用され得る。この種の適するアセタール官能性バインダーの調製は、例えば、米国特許第５３６０８７６号に記載されている。
【００４０】
２成分コーティング組成物の１成分がアセタール基を含むとき、少なくとも１の他の成分は、アセタール反応性基を含む樹脂または化合物を含む。そのようなアセタール反応性基は、例えば、チオール基、ヒドロキシル基、カルバメート基、およびアセタール基を含む。
【００４１】
さらなる実施態様では、環境温度で硬化可能な２成分コーティング組成物が、成分の少なくとも１にシクロカーボネート基を含み得る。有効な数のシクロカーボネート基を有する化合物および樹脂は、上記したように、エポキシド官能性前駆体から便利に調製され得る。エポキシドと二酸化炭素との反応は環式カーボネートをもたらし、そして周知である。
【００４２】
２成分コーティング組成物の１成分がシクロカーボネート基を含むとき、少なくとも１の他の成分は、シクロカーボネート反応性基を含む樹脂または化合物を含む。適するシクロカーボネート反応性基は、エポキシド反応性基としてすでに記載されたのと同じ基を包含する。
【００４３】
さらなる実施態様では、環境温度で硬化可能な２成分コーティング組成物が、成分の少なくとも１にカルボジイミド基を含み得る。カルボジイミド基を含む適する化合物および樹脂は商業的に入手可能であり、例えばダウケミカル社からのＸＬ−２９ＳＥが挙げられる。２成分コーティング組成物の１成分がカルボジイミド基を含むとき、少なくとも１の他の成分は、カルボジイミド反応性基を含む樹脂または化合物を含む。そのようなカルボジイミド反応性基の例は、カルボン酸およびカルボキシレート基である。
【００４４】
２成分コーティング組成物はまた、アルデヒド基およびアルデヒド反応性基を含み得、例えば国際公開ＷＯ０２／１４３９９に記載されている。
【００４５】
さらに別の実施態様では、２成分コーティング組成物がアセトアセテート基および、所望によりブロックされた、第１級または第２級アミン基を含み、例えば米国特許第４７７２６８０号に記載されている。
【００４６】
環境温度で硬化可能な２成分コーティング組成物が、硬化のために水分を必要とするならば、硬化のための十分な水分が利用できることを確実にするための手段が取られなければならない。これは、例えば、コーティング組成物の成分の１つに必要量の水を添加することにより達成され得る。あるいは、施与されたコーティング組成物に十分な量の大気水分が入るまで、本発明方法の工程ｂ）でのフィルムの施与が延期され得る。また、工程ｂ）において、水または水蒸気透過性フィルムを施与することもできる。水硬化可能な２成分コーティング組成物の例は、アルコキシシラン基を含む組成物およびアルジミンまたはケチミン架橋剤を含む組成物である。有効な数のアルコキシシラン基ならびにアルコキシシラン反応性基を有する化合物および樹脂は周知である。例は国際公開ＷＯ９８／２３６９２に記載されている。水硬化可能な２成分コーティング組成物のさらなる例は、潜在的ヒドロキシル化合物およびヒドロキシル反応性架橋剤を含む組成物であり、例えば国際公開ＷＯ９７／３１０７３に記載されている。
【００４７】
上記したように、２成分コーティング組成物は、少なくとも２の成分が混合すると環境温度で開始する化学的架橋反応によって硬化する。
【００４８】
工程ｃ）におけるコーティング組成物の硬化が所望により加熱によって促進されることも本発明の範囲内である。加熱の程度は、もちろん、基体またはフィルムに影響を及ぼさない温度に制限されなければならない。これは、低融点を有するポリマーからなるプラスチックの基体またはフィルムの場合には特に重要である。当業者は、個々の場合に適用され得る最大温度をよく知っているであろう。加熱は、例えば、赤外線または近赤外線の照射によって行われ得る。あるいは、本発明の方法がＤＩＹ環境において行われるときには特に、加熱が熱風送風機、例えば家庭のヘアドライヤー、によって行われ得る。
【００４９】
工程ｃ）におけるコーティング組成物の硬化は、フィルムを通る化学線の照射によって促進されることも可能である。この場合には、化学線照射透過性のフィルムが選択される。本発明の骨格内において、化学線照射は、化学反応を開始しまたは促進することができる電磁照射である。化学線照射の例は、ＵＶ照射、電子ビーム照射および日光である。
【００５０】
塩基および塩基によって触媒される重合可能なまたは硬化可能な物質を含む、環境温度で硬化可能な２成分コーティング組成物が、本発明に従う方法において使用され得る。塩基がフォトラテント（photolatent）塩基として存在するならば、硬化が、上記したように、化学線の照射によって促進され得る。適するフォトラテント塩基の例は、欧州特許公開ＥＰ０８８２０７２Ａ、国際公開ＷＯ９４／２８０７５および国際公開ＷＯ０１／９２３６２に記載されている。
【００５１】
フォトラテント塩基は、アルキルエーテルおよび／またはアルキルエスエル基によって所望により置換された４−（オルトニトロフェニル）ジヒドロピリジン、第４級有機ホウ素光開始剤、およびα−アミノアセトフェノンから選択され得る。α−アミノアセトフェノンの例は、下記式（Ｉ）に従う化合物である。
【化２】
2008523974.tif 000004
【００５２】
このα−アミノアセトフェノンの利点は、それが、塩基によって触媒される２成分組成物の遅い硬化を招くのに十分強い塩基であるということである。このα−アミノアセトフェノンを含む、塩基によって触媒される２成分組成物に化学線を照射すると、相当により強い塩基が放出され、硬化が促進される。更なる利点は、このα−アミノアセトフェノンの活性化が、日光による照射によって行われ得ることである。すなわち、このα−アミノアセトフェノンを含む、塩基によって触媒される２成分組成物が本発明に従う方法において使用されるならば、施与されたコーティング組成物の硬化が、日光への暴露によって促進され得る。例えば自動車上のかき傷または小さいへこみが修復される場合、自動車が使用中でありそして修復される箇所が日光に暴露される間に、施与されたコーティング組成物の硬化が促進される。
【００５３】
ミハエル供与体、例えば多官能性アセトアセテートまたはマロネート、および多官能性ミハエル受容体、例えばアクリロイル官能性化合物、を含む混合物が、塩基によって触媒される硬化可能な物質として適する。そのような混合物は、上記した欧州特許公開ＥＰ０８８２０７２Ａおよび国際公開ＷＯ９４／２８０７５にさらに詳細に記載されている。
【００５４】
特定の実施態様では、液体の、環境温度で硬化可能な２成分コーティング組成物が少なくとも１のポリイソシアネート、少なくとも１のチオール基を含む少なくとも１の化合物、およびα−アミノアセトフェノンフォトラテント塩基を含む。そのようなコーティング組成物は、国際公開ＷＯ０１／９２３６２に記載されている。
【００５５】
コーティング組成物の他の成分
１実施態様では、本発明に従う方法において使用される硬化可能なコーティング組成物が、クリアコーティング組成物、すなわち、色彩および／または効果付与性顔料を本質的に含まないコーティング組成物である。そのようなクリアコーティング組成物は一般に、クリアコート、例えば多層コーティングにおける上層であるクリアコート、を修復するために使用される。色彩または効果付与性コーティングを有する基体の修復の場合には、本発明に従う方法において使用される硬化可能なコーティング組成物が、１以上の顔料をも含み得る。原則として、当業者に公知の全ての顔料が使用され得る。この場合には、着色は一般に、損傷した最初のコーティングの色彩および／または作用に合うように適合される。
【００５６】
他のポリマーもコーティング組成物に組み入れられ得る。これらのポリマーは、コーティング組成物の粘度、粘着性、付着性または膜形成特性を調節するために、および／または硬化されたコーティングの一般的な膜特性、例えば耐汚染性、可撓性または付着性、を調節するために使用され得る。例は、セルロースアセテートブチレート（種々の等級、Ｅａｓｔｍａｎ製）、Ｌａｒｏｐａｌ物質（ＢＡＳＦ製）、Ｐａｒａｌｏｉｄ物質（Ｒｏｈｍ＆Ｈａａｓ製）、およびＵｃａｒ物質（Ｕｎｉｏｎ  Ｃａｒｂｉｄｅ製）である。一般に、本発明に従う方法において使用されるコーティング組成物は、０〜２０重量％のそのようなポリマーを含む。
【００５７】
施与されたコーティング組成物の上に施与されるフィルム
一般に、コーティングからの良好な剥離性を示すフィルムが選択される。良好なフィルム剥離があると、フィルムは、修復コーティングが本質的に損傷を受けないままで、コーティングされた基体から取り除かれ得る。本発明に従う方法において使用されるコーティング組成物は、未処理のフィルムを包含する広範囲のフィルムの種類との組合せに適する。フィルムの良好な剥離性を確実にするために、フィルムは処理され得る。使用されるフィルム処理の種類は、本発明に従う修復方法において使用されるフィルムの種類およびコーティングの種類に適合されるべきである。フィルムは例えば、剥離コーティングでコーティングされ得る。そのような剥離コーティングは、シリコーンまたはフルオロポリマー、例えばポリテトラフルオロエチレン、を剥離剤として含み得る。例えば米国特許第５０３７６６８号は、アクリレート型の剥離コーティングを含む、シリコーンを含まないフルオロポリマーを記載している。
【００５８】
フィルムは、例えばアルミニウムホイルまたはアルミ箔を貼り合わせた層、例えばアルミ箔を貼り合わせたポリエステルフィルム、プラスチックまたは紙を含み得る。フィルムは、剛性または可撓性であり得、また、任意の所望の厚さであり得る。一般に、本発明方法において使用されるフィルムは、基体の外形に従うように十分可撓性である。しかし、スポット（spot）修復の場合には、上記スポットはしばしば、それが平面であるかのように処理されるのに十分小さい。
【００５９】
容易に理解されるように、フィルムは、施与されたコーティング組成物と接触したときにコーティング組成物またはその成分によって溶解されまたは膨潤されるべきではない。そうでなければ、コーティング組成物のポリマーマトリックスおよび膨潤されたフィルムが小さい距離にわたってブレンドし、フィルムの除去の後に、施与されたコーティングの表面欠陥をもたらし得る。フィルムの膨潤はまた、フィルムの寸法安定性を弱め得るので望ましくない。
【００６０】
コーティングの硬化がＵＶ照射および／または可視光、例えば日光、によって促進されまたは助けられるべきならば、フィルムは、照射に対して十分透過性でなければならない。通常のＵＶ照射による硬化は、工業では有用であるが、上記したように、ＤＩＹ環境ではあまり実際的でない。その場合には、フィルムは低エネルギーＵＶ照射に対して透過性でなければならない。従って、（低エネルギー）ＵＶ照射による硬化の場合には、フィルムは、石英ガラスまたはガラス板またはポリマー物質、例えばポリ塩化ビニル、ポリ酢酸ビニル、ポリエチレン、ポリエステル、アクリルポリマー、ポリエチレンナフタレート、ポリエチレンテレフタレートまたはポリカーボネート、を含み得る。
【００６１】
本発明方法の１実施態様では、施与されたコーティング組成物の上に施与されるフィルムが水溶性である。水溶性フィルムは、水溶性有機ポリマーから作られ得る。そのようなポリマーは周知であり、適する例として、ポリビニルアルコール、天然のまたは改変された澱粉、ポリアルキレンオキシド、例えばポリエチレンオキシドまたはそれによって改変されたポリマー、（メタ）アクリルアミド、（メタ）アクリル酸または他の塩形成性モノマーのポリマーおよびコポリマー、が挙げられ得る。水溶性フィルムが使用されるとき、硬化されたコーティング組成物からのフィルムの除去は、フィルムを水でまたは水性溶液で洗い流すことにより行われ得る。修復されるべき基体が車両であるならば、フィルムは例えば、水溶性フィルムが洗い流されるところの、例えば洗車設備での、次の洗浄操作まで、修復された基体上に残され得る。
【００６２】
施与の器具および方法
コーティング組成物を損傷部分に施与するために、当業者に公知の器具、例えば刷毛、シリンジ、ロッドまたはスパウト、が使用され得る。施与の前の、２成分コーティング組成物の要求される混合比での混合を促進するために、少なくとも２の成分が、成分を必要量で含む別々のチャンバーを有する容器中に提供され得る。適する２成分カートリッジおよびディスペンサーは、使い捨てのスタティックミキサーと結合した２成分シリンジの形態で、例えばＴＡＨインダストリーから市販されている。
【００６３】
そのような２成分カートリッジは、末端使用者が、別個のシリンジ、チューブまたはジャーから物質を量り取る必要を除去する。成分のクロス汚染が回避され、廃棄物質の量が最少にされ、そして未使用物質の貯蔵寿命が改善される。スタティックミキサーは、施与の後に処分され得、一方、２成分の残りは、別個のカートリッジ中で未反応のままであり、新しいスタティックミキサーによる使用のために備えられる。従って、１実施態様では、２成分コーティング組成物が、２成分カートリッジで提供され、特に、本発明の方法を行うために適するフィルムと共に部品のキットの形態で提供される。
【００６４】
フィルムの下のコーティングを滑らかにするために、当業者に公知の器具、例えばナイフ、親指、ロッド、またはローラーコーターが使用され得る。硬化を促進するために使用され得る化学線照射源は、電子ビームおよびＵＶのための通例のものである。例えば、高圧、中圧、および低圧の水銀ランプなどのＵＶ源が使用され得る。さらなる例は、蛍光灯、重水素ハロゲン光源、レーザー光源、水銀−キセノンランプ、ＵＶ光放出ダイオード（ＬＥＤ）および金属ハライドランプである。また、例えば、ガリウムおよび他のドープされたランプも、特に、着色されたコーティングのために、使用され得る。化学線照射の短パルスによってコーティング組成物の硬化を促進することもできる。
【００６５】
本発明の１実施態様では、特に、クリアコートの硬化を促進するときには、施与されたコーティング組成物が低エネルギーＵＶ源を使用して照射される。すなわち、いわゆる自然光による硬化である。低エネルギーＵＶ源は、慣用のＵＶ源よりも長波長の照射を発する。低エネルギーＵＶ源は、ＵＶ−Ｃ照射をほとんど発しない。それは、主にＵＶ−ＡおよびＵＶ−ＢとＵＶ−Ａとの境界の波長の照射を発する。２００ｎｍ≦λ≦５００ｎｍの波長の照射を発する照射源を使用することの利点は、比較的多量のＵＶ−Ｃおよび／またはＵＶ−Ｂ照射を発する慣用のＵＶ源よりも安全に使用できることである。これは、ＤＩＹ環境において特に重要である。他の利点は、自然光硬化ランプが慣用のＵＶランプよりも安価であることである。
【００６６】
市販の自然光硬化ランプは、例えば、ソーラリウム型ランプおよび特定の蛍光灯、例えばＴＬ０３、ＴＬ０５またはＴＬ０９ランプ（Philips製）およびＢＬＢ  ＵＶランプ（ＣＬＥDesign製）である。短光パルスを発する市販の自然光硬化ランプの例として、キセノンの、水銀を含まないＵＶ／ＶＩＳフラッシュランプが挙げられ得る。あるいは、硬化の促進は、照射の人工源を使用する代わりに自然の日光による照射によっても達成され得る。
【００６７】
本発明を下記実施例を参照して説明する。
【実施例】
【００６８】
使用された材料：
Autosurfacer 940 HS：Akzo Nobel Car Refinishes製のプライマー
Autobase Plus：Akzo Nobel Car Refinishes製の溶媒系ベースコート
Autoclear LV Ultra：Akzo Nobel Car Refinishes製の、ポリエステル樹脂およびポリイソシアネート架橋剤に基づく２成分溶媒系クリアコート
Melinex 377：DuPont Teijin Films製のポリエステルフィルム
Tolonate HDT LV：Rhodia製のポリイソシアネート
Ｂｙｋ３０６：Byk-Chemie製の表面活性剤
【００６９】
前処理された鋼パネルに多層コーティングを施与することによって、標準の、損傷を受けたコーティングされた基体が作製された。Autosurfacer 940 HS、Autobase PlusおよびAutoclear LV Ultraの連続層が噴霧施与され、これらの製品の技術的文書に指示されているように硬化された。次いで、クリアコート層が、ナイフでの引掻きにより損傷を与えられた。
【００７０】
実施例１
Autoclear LV Ultraのバインダーおよび硬化剤成分を、その製品の技術的文書に指示されているように３：１の体積比で混合することにより、液状の２成分クリアコート組成物が調製された。しかし、噴霧可能なクリアコート組成物を調製するために指示された追加のシンナー成分は、クリアコート組成物に添加されなかった。シリンジが、液状のクリアコート組成物で満たされ、組成物が、上記した標準の、損傷を受けたコーティングされた基体の損傷部分、すなわちかき傷、に施与された。少し過剰のコーティング組成物が施与された。次いで、Melinex 377ポリエステルフィルムの１片が、施与されたコーティング組成物の上に施与された。損傷部分の周りの小さい範囲にわたって余分のコーティング物質を広げるために、フィルムに親指で少し圧力がかけられた。その結果、最初の表面と修復された部分との間の滑らかな移行が得られた。施与されたコーティング組成物を室温で約４時間硬化させた後、硬化されたコーティング組成物からフィルムを取り除いた。その結果、滑らかに修復されたコーティングされた基体が得られた。
【００７１】
実施例２
実施例１と同様の手順が行われた。しかし、フィルムを施与し、余分のコーティング物質を広げた後に、パネルを６０℃で３０分間加熱し、その後、室温に冷却した。冷却後直ちに、硬化されたコーティング組成物からフィルムが取り除かれた。その結果、滑らかに修復されたコーティングされた基体が得られた。
【００７２】
実施例３
Autoclear LV Ultraのバインダーおよび硬化剤成分が上記２成分のための、３：１体積比を有する２成分カートリッジシリンジに入れられた。シリンジにスタティックミキサーが取り付けられた。２成分が同時に混合され、上記した標準の、損傷を受けたコーティングされた基体の損傷部分、すなわちかき傷、に上記２成分カートリッジシリンジによって施与された。コーティング組成物の施与の後、スタティックミキサーが処分され、そしてシリンジの開口部が、シリンジ中の成分の残りの、後での使用を可能にするために閉じられた。その後の工程は、実施例１と同様に行われた。施与されたコーティング組成物が室温で約４時間硬化された後、硬化されたコーティング組成物からフィルムが取り除かれた。その結果、滑らかに修復されたコーティングされた基体が得られた。
【００７３】
実施例４
実施例３と同様の手順が行われた。しかし、フィルムを施与し、余分のコーティング物質を広げた後に、パネルを６０℃で３０分間加熱し、その後、室温に冷却した。冷却後直ちに、硬化されたコーティング組成物からフィルムが取り除かれた。その結果、滑らかに修復されたコーティングされた基体が得られた。
【００７４】
実施例５
国際公開ＷＯ０１／９２３６２に記載された液状のコーティング組成物が、下記成分を混合することによって調製された。
ペンタエリスリトールテトラキス（３−メルカプトプロピオネート）        １０．０ｇ
Ｔｏｌｏｎａｔｅ  ＨＤＴ  ＬＶ                                        １７．９ｇ
ｎ−ブチルアセテート中のＢｙｋ３０６の１０重量％溶液                    ０．６ｇ
ｎ−ブチルアセテート中の式（Ｉ）に従うα−アミノアセトフェノンの１０重量％溶液
１．１ｇ
【００７５】
シリンジが液状のクリアコート組成物で満たされ、上記組成物が、上記した標準の、損傷を受けたコーティングされた基体の損傷部分、すなわちかき傷、に施与された。少し過剰のコーティング組成物が施与された。次いで、Melinex377ポリエステルフィルムの１片が、施与されたコーティング組成物の上に施与された。損傷部分の周りの小さい範囲にわたって余分のコーティング物質を広げるために、フィルムに親指で少し圧力がかけられた。その結果、最初の表面と修復された部分との間の滑らかな移行が得られた。施与されたコーティング組成物を暗室で２４時間硬化させた。次いで、硬化されたコーティング組成物からフィルムが取り除かれた。その結果、滑らかに修復されたコーティングされた基体が得られた。平行実験において、ほんの４時間の硬化の後にフィルムの除去を行うと、施与されたコーティングは、硬化が不十分であったため、粘着性不足によって損傷をうけた。
【００７６】
実施例６
実施例５と同様の手順が行われた。しかし、施与されたコーティングは、戸外で４時間硬化された。すなわち、曇りの日に通常の日光に暴露された。その後、硬化されたコーティング組成物からフィルムが取り除かれた。その結果、滑らかに修復されたコーティングされた基体が得られた。
【００７７】
実施例７
実施例５と同様の手順が行われた。しかし、フィルムの施与の１分後に、サンプルがＵＶ−Ｈ２５４ハンドランプ（Panacol Elosol GmbH製）で１分間照射された。照射の１０分後に、硬化されたコーティング組成物からフィルムが取り除かれた。その結果、滑らかに修復されたコーティングされた基体が得られた。
【００７８】
実施例５のコーティング組成物は、化学線の照射の不存在下で、非常に長いポットライフおよび遅い硬化を有する。実施例５は、そのようなコーティング組成物が本発明に従う方法において使用されると、コーティングされた基体のほとんど目に見えない修復が可能であることを示す。実施例６は、日光への暴露によって硬化が促進され得ることを示す。実施例７は、ＵＶ光への暴露によって硬化がさらに一層促進され得ることを示す。
【図面の簡単な説明】
【００７９】
【図１】図１は、かき傷１によって損傷を受けたコーティングされた基体２の模式図である。
【図２】図２は、コーティングされた基体２の損傷を受けた部分１上にシリンジ３を使用して液状コーティング組成物４を施与することの模式図である。
【図３】図３は、施与されたコーティング組成物４の上へのフィルム５の施与の模式図である。
【図４】図４は、損傷を受けた部分１の周りの小さい部分にわたって広げられた施与されたコーティング組成物４の上の施与されたフィルム５の模式図である。
【図１】
2008523974.tif 000005
【図２】
2008523974.tif 000006
【図３】
2008523974.tif 000007
【図４】
2008523974.tif 000008
【国際調査報告】
2008523974.tif 000009
2008523974.tif 000010
2008523974.tif 000011
2008523974.tif 000012
2008523974.tif 000013